(57)【要約】【課題】  高色再現性を有しＤＣＩ仕様に適合可能であるとともに、コスト面に有利な液晶表示装置を提供することを目的とする。【解決手段】  青色ＬＥＤと赤色蛍光体及び緑色蛍光体とを組み合わせて混色化した白色ＬＥＤを備えるバックライト、及び透明基板に赤色画素、緑色画素及び青色画素を含む複数色の着色画素を備えるカラーフィルタを具備する液晶表示装置であって、前記白色ＬＥＤの発光スペクトルが、４４０ｎｍ以上４７０ｎｍ以下に第1のピーク波長、５２０ｎｍ以上５５０ｎｍ以下に第２のピーク波長、６１０ｎｍ以上７００ｎｍ以下に第３のピーク波長及び第４のピーク波長を有するとともに、前記第１のピーク波長λＢｍａｘと前記第２のピーク波長λＧｍａｘが下記（数式１）を満たす液晶表示装置とする。  ８５ｎｍ  ≦  λＧｍａｘ−λＢｍａｘ  ≦  ９０ｎｍ・・・（数式１）【選択図】図１
2017044791.tif 000002
【特許請求の範囲】
【請求項１】
青色ＬＥＤと赤色蛍光体及び緑色蛍光体とを組み合わせて混色化した白色ＬＥＤを備えるバックライト、及び透明基板に赤色画素、緑色画素及び青色画素を含む複数色の着色画素を備えるカラーフィルタを具備する液晶表示装置であって、前記白色ＬＥＤの発光スペクトルが、４４０ｎｍ以上４７０ｎｍ以下に第１のピーク波長、５２０ｎｍ以上５５０ｎｍ以下に第２のピーク波長、６１０ｎｍ以上７００ｎｍ以下に第３のピーク波長と第４のピーク波長を有し、
かつ前記液晶表示装置のＸＹＺ表色系における色度座標（ｘ、ｙ）が、
前記赤色画素は
０．３１４＜ｙ＜０．３２７  及び  ｘ＞０．６６６  の共通部分内にあり、
前記緑色画素は
０．２６０＜ｘ＜０．２７０  及び  ｙ＞０．６７６  の共通部分内にあり、
前記青色画素は
ｘ＜０．１５５  及び  ｙ＜０．０６１８  の共通部分内にある
ことを特徴とする液晶表示装置。
【請求項２】
前記白色ＬＥＤの発光スペクトルの第１のピーク波長と第２のピーク波長が下記（数式１）を満たすことを特徴とする請求項１に記載の液晶表示装置。
８５ｎｍ  ≦  λＧｍａｘ−λＢｍａｘ  ≦  ９０ｎｍ・・・（数式１）
λＢｍａｘ：前記白色ＬＥＤの発光スペクトルの第１のピーク波長
λＧｍａｘ：前記白色ＬＥＤの発光スペクトルの第２のピーク波長
【請求項３】
前記赤色蛍光体はＭｎ４＋で活性化された複合フッ化物蛍光体を含む蛍光体材料であることを特徴とする、請求項１または２に記載の液晶表示装置。
【請求項４】
前記カラーフィルタの前記赤色画素の形成に用いる赤色感光性着色組成物中の有機顔料は、少なくともＣ．Ｉ．ピグメントナンバー２５４を含み、前記赤色感光性着色組成物の固形分中の全有機顔料中の６０ｗｔ％以上がＣ．Ｉ．ピグメントナンバー２５４であることを特徴とする、請求項１〜３のいずれかに記載の液晶表示装置。
【請求項５】
前記カラーフィルタの前記赤色画素の形成に用いる赤色感光性着色組成物中の有機顔料は、少なくともＣ．Ｉ．ピグメントナンバー２５４及びＣ．Ｉ．ピグメントナンバー１７７を含み、前記赤色感光性着色組成物の固形分中の全有機顔料中の６０ｗｔ％以上がＣ．Ｉ．ピグメントナンバー２５４、３０ｗｔ％以下がＣ．Ｉ．ピグメントナンバー１７７であることを特徴とする、請求項１〜４のいずれかに記載の液晶表示装置。
【請求項６】
前記カラーフィルタの前記緑色画素の形成に用いる緑色感光性着色組成物中の有機顔料は、少なくともＣ．Ｉ．ピグメントナンバー５８及びＣ．Ｉ．ピグメントナンバー１３８を含み、前記緑色感光性着色組成物の固形分中の全有機顔料中の４０ｗｔ％以上６５ｗｔ％以下がＣ．Ｉ．ピグメントナンバー５８であることを特徴とする、請求項１〜５のいずれかに記載の液晶表示装置。
【請求項７】
前記カラーフィルタの前記緑色画素の形成に用いる緑色感光性着色組成物中の有機顔料は、少なくともＣ．Ｉ．ピグメントナンバー５８及びＣ．Ｉ．ピグメントナンバー１５０を含み、前記緑色感光性着色組成物の固形分中の全有機顔料中の６０ｗｔ％以上８０ｗｔ％以下がＣ．Ｉ．ピグメントナンバー５８であることを特徴とする、請求項１〜５のいずれかに記載の液晶表示装置。
【請求項８】
前記カラーフィルタの前記青色画素の形成に用いる青色感光性着色組成物中の有機顔料は
、少なくともＣ．Ｉ．ピグメントナンバー１５：６を含み、前記青色感光性着色組成物の固形分中の全有機顔料中の８０ｗｔ％以上がＣ．Ｉ．ピグメントナンバー１５：６であることを特徴とする、請求項６または７に記載の液晶表示装置。
【発明の詳細な説明】
【技術分野】
【０００１】
本発明は、ＬＥＤを用いるバックライトとカラーフィルタと、を具備する液晶表示装置に関するものである。
【背景技術】
【０００２】
カラー液晶表示装置は、近年、液晶カラーテレビや液晶表示装置一体型のノートパソコンに加え、ＬＥＤを光源とするスマートフォン、タブレットにも多く用いられ、大きな市場を形成するに至っている。
【０００３】
ＬＥＤを光源とする液晶表示装置２０の断面模式図を図１に示す。液晶表示装置２０は、カラーフィルタ基板１と液晶層２とＴＦＴアレイ基板３で構成される液晶パネル５と、液晶パネル５の裏面に具備されるバックライト４で主要な部分が構成される。
【０００４】
カラーフィルタ基板１とアレイ基板３との、それぞれ液晶層２と接する面には配向膜が存在するが、図示を略している。カラーフィルタ７と同じ層にはブラックマトリックスが存在するが、図示を略している。カラーフィルタ７の上（図１では下層）には、透明樹脂からなるオーバーコート８が積層されている。オーバーコート８上には、カラーフィルタ基板１とアレイ基板３とを液晶層２を介して貼り合わせるときに、カラーフィルタ基板１とアレイ基板３との間隔を一定に保つためのフォトスペーサが形成されるが、図示を略している。アレイ基板３には、ＴＦＴ（トランジスタ）を含むアレイ部１６が具備されている。
【０００５】
バックライト４におけるＬＥＤの設置方式としては、図１のように側面に配設し、アクリル板等の透光性の導光板１３を用いて光を面状に変換して面光源を得る方法（エッジライト方式）だけではなく、液晶素子の背面直下に配設する方法（直下方式）が採られる。高輝度が必要な用途については直下方式が、薄型化が必要な用途についてはエッジライト方式がそれぞれ好適である。
【０００６】
エッジライト方式について説明する。バックライト４は、アクリル樹脂などで形成される導光板１３の両側にエッジライトとして白色ＬＥＤ９、１０が具備されている。白色ＬＥＤから出射される白色光は、反射板１４で反射されるとともに導光板１３を介して、観察者側に出射される。
【０００７】
エッジライト方式のバックライト４の構造の一例を組立図的に示すと図２のようになる。すなわち、金属フレーム（又は樹脂枠）３５内に、反射板３４、基板３２に取り付けられた複数の白色ＬＥＤ３１を側面に配置した導光板３３、拡散シート３６、２枚のプリズムシート３７、３８が順次積層されて、バックライト４が構成される。
【０００８】
白色ＬＥＤの構造例を図３に示す。ここで示す白色ＬＥＤは、表面実装型ＬＥＤである。（表面実装型の他に挿入型も用いられている）。表面実装型ＬＥＤは、上方に開口する凹部を有する発光素子搭載筐体５１の凹部の底面に、ダイボンド剤により発光素子５２が貼り付けられており、この発光素子５２上を、発光蛍光体５３を分散した透光性樹脂５４が覆っている。発光素子５２の上部電極は、第１のワイヤ５５により第１の外部電極５６に接続され、下部電極は、第２のワイヤ５７により第２の外部電極５８に接続されている。尚、発光素子搭載筐体５１の凹部の内面には、光反射材５９が被覆されている。発光素子５２は、化合物半導体からなる青色の発光層を有し、赤色発光蛍光体及び緑色発光蛍光体、若しくは黄色発光蛍光体の励起光源となるものである。
（以下、発光蛍光体を適宜、蛍光体と略記する）
【０００９】
窒化物系化合物半導体（ＩｎｉＧａｊＡｌｋＮ、但し、０≦ｉ、０≦ｊ、０≦ｋ、ｉ＋ｊ＋ｋ＝１）としては、ＩｎＧａＮや、各種不純物がドープされたＧａＮをはじめ、種々のものがある。この発光素子はＭＯＣＶＤ法等により基板上にＩｎＧａＮやＧａＮ等の半導体を成長させることにより形成する。
【００１０】
窒化物系化合物半導体の構造としては、ＭＩＳ接合、ＰＩ接合やＰＮ接合などを有するホモ構造、ヘテロ構造、あるいはダブルへテロ構造のものが挙げられる。この窒化物半導体は、その材料やその混晶度によって発光波長を種々選択することができる。また、半導体活性層を量子効果が生ずる薄膜で形成した単一量子井戸構造や多量子井戸構造とすることもできる。
【００１１】
白色ＬＥＤとしては、代表的な擬似白色ＬＥＤとして２波長ＬＥＤと３波長ＬＥＤが挙げられる。２波長ＬＥＤは、青色ＬＥＤから発する光をＹＡＧ（イットリウム・アルミニウム・ガーネット）などの蛍光体に通して混色させたものであり、４４０ｎｍから４７０ｎｍの波長範囲に青色ＬＥＤ由来の発光強度のピーク波長を有し、また、５２０ｎｍから５６０ｎｍの波長範囲に黄色蛍光体に由来する発光強度のピーク波長を有する。
【００１２】
一方、３波長ＬＥＤは、近紫外あるいは青色ＬＥＤが放射する青色光の一部が蛍光体層を透過し、残りは緑色蛍光体と赤色蛍光体に吸収され、それぞれ緑色と赤色の光に変換されるものが一例として挙げられる。この白色ＬＥＤは、４４０ｎｍから４７０ｎｍの波長範囲に青色ＬＥＤ由来の発光強度のピーク波長を有し、５２０ｎｍから５６０ｎｍ、及び６００ｎｍから７００ｎｍの波長範囲に緑色蛍光体、赤色蛍光体に由来する発光強度のピーク波長を有する。
【００１３】
従来の表示装置は、色空間（色再現域の広さ）の国際標準規格であるｓＲＧＢ（ＩＥＣ６１９６６−２−１）に準拠するものが多かった。しかしながら、近年スマートフォンの急速な普及もあり、映画、写真などを見るために、更なる色再現域の拡大、すなわち高色再現性が目標とされ、ｓＲＧＢと比べて高色再現性を必要とするＡｄｏｂｅＲＧＢ規格（以下、Ａｄｏｂｅ規格と略する）やＤＣＩ仕様と呼ばれるハリウッド映画・７大スタジオが構成する業界団体ＤＣＩ（Ｄｉｇｉｔａｌ  Ｃｉｎｅｍａ  Ｉｎｉｔｉａｔｉｖｅ）が定めたデジタルシネマの仕様書に対応する表示装置の要求が高まっている。
【００１４】
Ａｄｏｂｅ規格はＡｄｏｂｅＳｙｓｔｅｍｓによって提唱された色再現性の定義であり、Ａｄｏｂｅ規格において三原色は、ＸＹＺ表色系における色度座標（ｘ、ｙ）について次のように定められている。 
赤：ｘ＝０．６４；ｙ＝０．３４ 
緑：ｘ＝０．２１；ｙ＝０．７１ 
青：ｘ＝０．１５；ｙ＝０．０６ 
【００１５】
ＤＣＩ仕様においては、三原色はＸＹＺ表色系における色度座標（ｘ、ｙ）について次のように定められている。
赤：ｘ＝０．６８；ｙ＝０．３２ 
緑：ｘ＝０．２６５；ｙ＝０．６９ 
青：ｘ＝０．１５；ｙ＝０．０６ 
ＤＣＩ仕様は従来のｓＲＧＢ規格と比較し、赤・緑の色再現性が大きく向上しており、Ａｄｏｂｅ規格と比較すると、赤の再現性が高く、緑の再現領域が黄味寄りであるといった特徴を有している。
【００１６】
ＬＥＤバックライトによる高色再現性（色再現域拡大）の先行例とし、特許文献１に３波長ＬＥＤ、特許文献２に３色ＬＥＤを用いる提案がなされているが、いずれも色再現性向上に効果はあるものの、ＤＣＩ仕様への適合性は示されておらず、またコスト面に課題が残っていた。
【先行技術文献】
【特許文献】
【００１７】
【特許文献１】国際公開第２００９／０２８３７０号
【特許文献２】特許第５３１１３２１号
【発明の概要】
【発明が解決しようとする課題】
【００１８】
本発明は、上記の課題を解決するためになされたものであり、ＤＣＩ仕様に適合可能な高色再現性を有するとともに、コスト面に有利な液晶表示装置を実現するものである。
【課題を解決するための手段】
【００１９】
上述の課題を解決するために、請求項１に記載の発明は、青色ＬＥＤと赤色蛍光体及び緑色蛍光体とを組み合わせて混色化した白色ＬＥＤを備えるバックライト、及び透明基板に赤色画素、緑色画素及び青色画素を含む複数色の着色画素を備えるカラーフィルタを具備する液晶表示装置であって、前記白色ＬＥＤの発光スペクトルが、４４０ｎｍ以上４７０ｎｍ以下に第１のピーク波長、５２０ｎｍ以上５５０ｎｍ以下に第２のピーク波長、６１０ｎｍ以上７００ｎｍ以下に第３のピーク波長と第４のピーク波長を有し、
かつ前記液晶表示装置のＸＹＺ表色系における色度座標（ｘ、ｙ）が、
前記赤色画素は
０．３１４＜ｙ＜０．３２７  及び  ｘ＞０．６６６  の共通部分内にあり、
前記緑色画素は
０．２６０＜ｘ＜０．２７０  かつ  ｙ＞０．６７６  の共通部分内にあり、
前記青色画素は
ｘ＜０．１５５  かつ  ｙ＜０．０６１８  の共通部分内にある
ことを特徴とする液晶表示装置としたものである。
【００２０】
請求項２に記載の発明は、前記白色ＬＥＤの発光スペクトルの第１のピーク波長と第２のピーク波長が下記（数式１）を満たすことを特徴とする請求項１に記載の液晶表示装置としたものである。
８５ｎｍ  ≦  λＧｍａｘ−λＢｍａｘ  ≦  ９０ｎｍ・・・（数式１）
λＢｍａｘ：前記白色ＬＥＤの発光スペクトルの第１のピーク波長
λＧｍａｘ：前記白色ＬＥＤの発光スペクトルの第２のピーク波長
【００２１】
請求項３に記載の発明は、前記赤色蛍光体はＭｎ４＋で活性化された複合フッ化物蛍光体を含む蛍光体材料であることを特徴とする、請求項１または２に記載の液晶表示装置としたものである。
【００２２】
請求項４に記載の発明は、前記カラーフィルタの前記赤色画素の形成に用いる赤色感光性着色組成物中の有機顔料は、少なくともＣ．Ｉ．ピグメントナンバー２５４を含み、前記赤色感光性着色組成物の固形分中の全有機顔料中の６０ｗｔ％以上がＣ．Ｉ．ピグメントナンバー２５４であることを特徴とする、請求項１〜３のいずれかに記載の液晶表示装置としたものである。
【００２３】
請求項５に記載の発明は、前記カラーフィルタの前記赤色画素の形成に用いる赤色感光性着色組成物中の有機顔料は、少なくともＣ．Ｉ．ピグメントナンバー２５４及びＣ．Ｉ．
ピグメントナンバー１７７を含み、前記赤色感光性着色組成物の固形分中の全有機顔料中の６０ｗｔ％以上がＣ．Ｉ．ピグメントナンバー２５４、３０ｗｔ％以下がＣ．Ｉ．ピグメントナンバー１７７であることを特徴とする、請求項１〜４のいずれかに記載の液晶表示装置としたものである。
【００２４】
請求項６に記載の発明は、前記カラーフィルタの前記緑色画素の形成に用いる緑色感光性着色組成物中の有機顔料は、少なくともＣ．Ｉ．ピグメントナンバー５８及びＣ．Ｉ．ピグメントナンバー１３８を含み、前記緑色感光性着色組成物の固形分中の全有機顔料中の４０ｗｔ％以上６５ｗｔ％以下がＣ．Ｉ．ピグメントナンバー５８であることを特徴とする、請求項１〜５のいずれかに記載の液晶表示装置としたものである。
【００２５】
請求項７に記載の発明は、前記カラーフィルタの前記緑色画素の形成に用いる緑色感光性着色組成物中の有機顔料は、少なくともＣ．Ｉ．ピグメントナンバー５８及びＣ．Ｉ．ピグメントナンバー１５０を含み、前記緑色感光性着色組成物の固形分中の全有機顔料中の６０ｗｔ％以上８０ｗｔ％以下がＣ．Ｉ．ピグメントナンバー５８であることを特徴とする、請求項１〜５のいずれかに記載の液晶表示装置としたものである。
【００２６】
請求項８に記載の発明は、前記カラーフィルタの前記青色画素の形成に用いる青色感光性着色組成物中の有機顔料は、少なくともＣ．Ｉ．ピグメントナンバー１５：６を含み、前記青色感光性着色組成物の固形分中の全有機顔料中の８０ｗｔ％以上がＣ．Ｉ．ピグメントナンバー１５：６であることを特徴とする、請求項６または７に記載の液晶表示装置としたものである。
【発明の効果】
【００２７】
本発明によれば、ＤＣＩ仕様に適合する高色再現性を有するとともに、３色ＬＥＤ方式に比べてコスト面に有利な液晶表示装置を実現することができる。
【図面の簡単な説明】
【００２８】
【図１】ＬＥＤを光源とする液晶表示装置の断面摸式図である。
【図２】バックライトの構造例を部品ごとに示す摸式図である。
【図３】白色ＬＥＤの構造例を示す断面摸式図である。
【図４】実施例、及び比較例で用いたバックライト（１）、（２）の発光スペクトルを示す特性図である。
【図５】比較例で用いたバックライト（３）、（４）の発光スペクトルを示す特性図である。
【図６】比較例で用いたバックライト（５）の発光スペクトルを示す特性図である。
【図７】ＸＹＺ表色系におけるＣＤＩ仕様の色度座標を示す図である。
【発明を実施するための形態】
【００２９】
本発明者らは、ＬＥＤバックライトとカラーフィルタとを具備する液晶表示装置について鋭意研究した結果、ＤＣＩ仕様に適合する高色再現性を有し、コスト面にも有利な液晶表示装置を実現するためには、材料と特性の厳密な選定による、ＬＥＤバックライトの発光スペクトルと、カラーフィルタの透過スペクトルのマッチングが必要であることを見出し、本発明を成すに至った。
【００３０】
以下、本発明の液晶表示装置の実施の形態について説明する。
［全体構成］
本発明の液晶表示装置のバックライトにおける白色ＬＥＤの設置方式としては、図１のようなエッジライト方式に限定されるものではなく、直下方式を採ることもできる。
【００３１】
白色ＬＥＤの構造は、図３のような表面実装型に限定されるものではなく、挿入型を用いることも可能である。以下では表面実装型について説明する。
【００３２】
本発明の液晶表示装置は、偏光フィルム１１（図１参照）上に、タッチパネルやカバーガラスを貼り合わせても良く、カラーフィルタ基板１に、タッチセンシング用のタッチ電極あるいはタッチセンシング機能素子が具備されても良い。オーバーコート８上には、透明電極が具備されても良い。
【００３３】
本発明の液晶表示装置は、ＸＹＺ表色系における色度座標（ｘ、ｙ）が、
赤色画素は
ｘ≧０．６７４  及び  ０．３１３＜ｙ＜０．３２７  の共通部分内にあり、
緑色画素は
ｙ≧０．６８４  及び  ０．２６０＜ｘ＜０．２７０  の共通部分内にあり、
青色画素は
ｘ＜０．１６１  及び  ｙ＜０．０６５  の共通部分内にある
ことを特徴としている。
【００３４】
前記共通部分内の範囲は、ＤＣＩ仕様で規定する色度座標（ｘ、ｙ）、すなわち
赤：（０．６８、０．３２）、緑：（０．２６５、０．６９）、青：（０．１５、０．０６）を内に含み、ＤＣＩ仕様で規定する色度座標に実用上問題にない程度に近く、ＤＣＩ仕様に適合する範囲である。
【００３５】
［白色ＬＥＤ］
２波長白色ＬＥＤでは、５００ｎｍより長い波長域において鋭いピークを持たないため、緑色及び赤色の再現性が著しく低くなり、ＤＣＩ仕様に適合可能な高色再現性の液晶表示装置を実現することは難しい。
【００３６】
そこで、本発明に係る液晶表示装置は、バックライト用として、青色ＬＥＤと、緑色蛍光体及び赤色蛍光体から得られる３波長白色ＬＥＤを用いる。３波長白色ＬＥＤは、２種類の蛍光体を混合しているため、５００ｎｍより長い波長域においても強い発光ピークを有している。そこで、３波長白色ＬＥＤの発光スペクトルにマッチングした赤色画素、緑色画素及び青色画素を含む複数色を備えるカラーフィルタ基板を備えることにより、ＤＣＩ仕様に適合可能な高色再現性をもつ液晶表示装置を得ることができる。
【００３７】
本発明の液晶表示装置のバックライトに用いる白色ＬＥＤは、その発光スペクトルが、４４０ｎｍ以上４７０ｎｍ以下に第１のピーク波長、５２０ｎｍ以上５５０ｎｍ以下に第２のピーク波長、６１０ｎｍ以上７００ｎｍ以下に第３のピーク波長及び第４のピーク波長を有している。
【００３８】
また、本発明に係る液晶表示装置のバックライトに用いる前記白色ＬＥＤは、その発光スペクトルの第１のピーク波長と第２のピーク波長が下記（数式１）を満たす。
８５ｎｍ  ≦  λＧｍａｘ−λＢｍａｘ  ≦  ９０ｎｍ・・・（数式１）
λＢｍａｘ：前記白色ＬＥＤの発光スペクトルの第１のピーク波長
λＧｍａｘ：前記白色ＬＥＤの発光スペクトルの第２のピーク波長
【００３９】
上記発光スペクトルの特徴は、後述の緑色画素をもつカラーフィルタと組み合わせた際の緑色表示色度に基づいており、上記の条件を満たさない場合、すなわち、前記白色ＬＥＤにおける第１のピーク波長と第２のピーク波長差が８５ｎｍより小さいと緑色再現性がＤＣＩ仕様に対して青味になり、一方９０ｎｍより大きいと緑色再現性が黄味へシフトしてしまうことによる。
【００４０】
本発明の液晶表示装置の色再現性への寄与が高い発光スペクトル特性を有する白色ＬＥＤを作製するために用いられる赤色、及び緑色発光蛍光体について、以下に記述する。
【００４１】
（赤色発光蛍光体）
赤色蛍光体としては、４４０〜４７０ｎｍの波長範囲内に発光ピークを有する１次光により励起されて、６１０〜７００ｎｍの波長範囲内に発光ピークを有する赤色光を発光する蛍光体を用いる。
【００４２】
このような赤色発光蛍光体としては、Ｍｎ４＋で活性化された複合フッ化物蛍光体を含み、さらに、前記複合フッ化物蛍光体が、
（Ａ）ＡがＬｉ、Ｎａ、Ｋ、Ｒｂ、Ｃｓ、ＮＨ４、及びその組み合わせから選択され、ＭがＡｌ、Ｇａ、Ｉｎ及びその組み合わせから選択されるＡ２[ＭＦ５]：Ｍｎ４＋、
（Ｂ）ＡがＬｉ、Ｎａ、Ｋ、Ｒｂ、Ｃｓ、ＮＨ４、及びその組み合わせから選択され、ＭがＡｌ、Ｇａ、Ｉｎ及びその組み合わせから選択されるＡ３[ＭＦ６]：Ｍｎ４＋、
（Ｃ）ＭがＡｌ、Ｇａ、Ｉｎ、及びその組み合わせから選択されるＺｎ２[ＭＦ７]：Ｍｎ４＋、
（Ｄ）ＡがＬｉ、Ｎａ、Ｋ、Ｒｂ、Ｃｓ、ＮＨ４、及びその組み合わせから選択されＡ[Ｉｎ２Ｆ７]：Ｍｎ４＋、
（Ｅ）ＡがＬｉ、Ｎａ、Ｋ、Ｒｂ、Ｃｓ、ＮＨ４、及びその組み合わせから選択され、ＭがＧｅ、Ｓｉ、Ｓｎ、Ｔｉ、Ｚｒ及びその組み合わせから選択されるＡ２[ＭＦ６]：Ｍｎ４＋、
（Ｆ）ＥがＭｇ、Ｃａ、Ｓｒ、Ｂａ、Ｚｎ、及びその組み合わせから選択され、ＭがＧｅ、Ｓｉ、Ｓｎ、Ｔｉ、Ｚｒ、及びその組み合わせから選択されるＥ[ＭＦ６]：Ｍｎ４＋、（Ｇ）Ｂａ０．６５Ｚｒ０．３５Ｆ２．７０：Ｍｎ４＋：及び
（Ｈ）ＡがＬｉ、Ｎａ、Ｋ、Ｒｂ、Ｃｓ、ＮＨ４、及びその組み合わせから選択されるＡ３［ＺｒＦ７]：Ｍｎ４＋、
から成る群から選択される、少なくとも１つの蛍光体を含むことが好ましい。
現在よく使用されている赤色発光蛍光体として、Ｅｕ３＋を添加した赤色発光蛍光体があるが、Ｍｎ４＋を添加した本発明の蛍光体と比較して、近紫外〜青色領域（３７０〜４８０ｎｍ）の光を吸収しない。そのため、蛍光体による散乱のため受容できない波長域があり、光の損失に繋がる。
【００４３】
（緑色発光蛍光体）
緑色蛍光体としては、３６０〜４６０ｎｍの波長範囲内に発光ピークを有する１次光により励起されて、５２０〜５６０ｎｍの波長範囲内に発光ピークを有する緑色光を発光する蛍光体を用いる。
【００４４】
このような緑色蛍光体としては、例えば、ユーロピウム及びマンガン付活アルカリ土類オルト珪酸マグネシウム蛍光体、並びにユーロピウム付活サイアロン蛍光体から選ばれる少なくとも１種の蛍光体からなるものが挙げられる。
【００４５】
より具体的には、緑色蛍光体として、例えば、下記（化学式１）で実質的に表される２価のユーロピウム及びマンガン付活珪酸塩蛍光体、または下記（化学式２）、または（化学式３）で実質的に表されるユーロピウム付活サイアロン蛍光体が挙げられる。
【００４６】
［化１］
（Ｓｒ２−ｘ−ｙ−ｚ−ｕＢａｘＭｇｙＥｕｚＭｎｕ）ＳｉＯ４・・・（化学式１）
(式中、ｘ、ｙ、ｚ及びｕは、０．１＜ｘ＜１．０≦ｙ＜０．２１、０．０５＜ｚ＜０．３、０≦ｕ＜０．０４を満たす値である)
【００４７】
［化２］
（Ｓｒ３−ｘＥｕｘ）ＳｉｙＡｌｚＯｖＮｗ・・・（化学式２）
（式中、ｘ、ｙ、ｚ、ｖ及びｗは、０＜ｘ≦３、１２＜ｙ＜１４、２＜ｚ＜３．５、
１＜ｖ＜３、２０＜ｗ＜２２を満たす数である）
【００４８】
［化３］
（Ｓｉ，Ａｌ）６（Ｏ，Ｎ）８：Ｅｕｘ・・・（化学式３）
（式中、ｘは０＜ｘ＜０．３を満たす数である）
【００４９】
尚、（化学式１）〜（化学式３）で実質的に表される蛍光体は、式中のｘ、ｙ、ｚ、ｖ、ｗの数値によって緑色発光蛍光体または黄色発光蛍光体と表現されることがあるが、本明細書においては包括的に緑色発光蛍光体と称する。
【００５０】
上記（化学式１）中、ｘ及びｕが上記範囲内にあると、緑色蛍光体粉末から出射される緑色光の波長が、本発明の液晶表示装置で使用する白色光を構成する緑色光として好適な波長を有するようになる。また、（化学式１）中、ｕが上記範囲内にあると緑色蛍光体粉末中でＭｎの固溶が十分に行われることにより、発光効率が高くなるため好ましい。さらに、（化学式１）中ｚが上記範囲内にあると緑色蛍光体粉末の発光効率が高くなるため好ましい。
【００５１】
上記（化学式２）中、ｘ、ｙ、ｚ、ｖ及びｗが上記範囲内にあると、緑色蛍光体粉末から出射される緑色光の波長が、本発明の液晶表示装置で使用する白色光を構成する緑色光として好適になる。
【００５２】
上記（化学式３）中、ｘが上記範囲内にあると、緑色蛍光体粉末から出射される緑色光の波長が、本発明の液晶表示装置で使用する白色光を構成する緑色光として好適になる。
【００５３】
緑色蛍光体は、上記の（化学式１）〜（化学式３）で実質的に表される蛍光体の１種を単独で、または２種以上を混合して用いることができる。すなわち、緑色蛍光体は、上記の（化学式１）で実質的に表される２価のユーロピウム及びマンガン付活珪酸塩蛍光体、並びに（化学式２）または（化学式３）で実質的に表されるユーロピウム付活サイアロン蛍光体から選ばれる少なくとも１種の緑色蛍光体からなるものとすることができる。
【００５４】
緑色蛍光体の製造方法については特に限定されるものではないが、例えば（化学式１）の蛍光体の場合、次の様な方法が挙げられる。はじめに、炭酸バリウム（ＢａＣＯ３）、炭酸ストロンチウム（ＳｒＣＯ３）、炭酸マンガン（ＭｎＣＯ３）、酸化マグネシウム（ＭｇＯ）、酸化ユーロピウム（Ｅｕ２Ｏ３）及び二酸化珪素（ＳｉＯ２）を（化学式１）に示した組成となるように所定量秤量し、これらを焼結助剤とともに、十分に粉体混合する。この原料混合物をルツボ等の耐火物に入れ、１１００〜１３００℃の温度で、２〜５時間程度焼成する。この後、得られた焼成物を純水にて洗浄し、不要な可溶成分を除去する。その後粉砕工程を経た後、ろ過乾燥すると、目的とする緑色蛍光体が得られる。尚、緑色蛍光体としては、上記以外の一般的な製造方法によるものや、（化学式１）〜（化学式３）を満たす組成の市販品を用いることも可能である。
【００５５】
［カラーフィルタ基板］
本発明の液晶表示装置の色再現性への寄与が高い透過スペクトル特性を有するカラーフィルタ基板を作製するための感光性着色組成物中の有機顔料の選定と、その含有量の規定（請求項４〜８）については、後述の実施例の中で示す。（以下、感光性着色組成物を適宜、着色組成物と略する）。
【００５６】
以下、本発明の液晶表示装置に属する、他の部分の形態について述べる。
カラーフィルタを敷設するための透明基板は可視光に対してある程度の透過率を有するものが好ましく、より好ましくは８０％以上の透過率を有するものである。一般に液晶表示装置に用いられているものでよく、ＰＥＴなどのプラスチック基板やガラス基板も用いられるが、通常はガラス基板を用いる。遮光パターンを付ける場合はあらかじめ透明基板上にクロム等の金属薄膜や遮光性樹脂によるパターンを公知の方法で付けたものを用いればよい。
【００５７】
カラーフィルタの赤、緑、青の各画素の着色層を形成する着色組成物に用いることのできる有機顔料のうち、本発明の請求項で指定する顔料以外の、赤色顔料、橙色顔料、緑色顔料、黄色顔料、青色顔料、及び紫顔料の具体例を、以下カラーインデックス番号で示す。
【００５８】
赤色顔料としては、Ｃ．Ｉ．  Ｐｉｇｍｅｎｔ  Ｒｅｄ  ７、９、１４、４１、４８：１、４８：２、４８：３、４８：４、８１：１、８１：２、８１：３、９７、１２２、１２３、１４６、１４９、１６８、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５５、２６４、２７２、２７９等が挙げられる。
【００５９】
橙色顔料としては、Ｃ．Ｉ．  Ｐｉｇｍｅｎｔ  Ｏｒａｎｇｅ  ３６、４３、５１、５５、５９、６１、７１、７３等が挙げられる。
【００６０】
緑色顔料としては、Ｃ．Ｉ．Ｐｉｇｍｅｎｔ  Ｇｒｅｅｎ  ７、１０、３５、３６、３７、５９等が挙げられる。
【００６１】
黄色顔料としては、Ｃ．Ｉ．Ｐｉｇｍｅｎｔ  Ｙｅｌｌｏｗ  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等が挙げられる。
【００６２】
青色顔料としては、Ｃ．Ｉ．Ｐｉｇｍｅｎｔ  Ｂｌｕｅ １、１：２、１：ｘ、９：ｘ、１５、１５：１、１５：２、１５：３、１５：４、１５：５、１６、２２、２４、２４：ｘ、５６、６０、６１、６２、８０等が挙げられる。
【００６３】
紫色顔料としては、 Ｃ．Ｉ．ＰｉｇｍｅｎｔＶｉｏｌｅｔ １、１：ｘ、３、３：３、３：ｘ、５：１、１９、２３、２７、２９、３０、３２、３７、４０、４２、５０等が挙げられる。
【００６４】
上記記載の顔料は、本発明の請求項で指定する有機顔料と単独あるいは２種以上を組み合わせて用いることができる。
【００６５】
また、本発明の液晶表示装置で備えるカラーフィルタで使用する有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐熱性を低下させない範囲内で染料を含有させることができる。
【００６６】
染料としては、酸性染料、油溶性染料、分散染料、反応性染料、直接染料等が挙げられる。例えば、アゾ系染料、ベンゾキノン系染料、ナフトキノン系染料、アントラキノン系染料、シアニン系染料、スクアリリウム系染料、クロコニウム系染料、メロシアニン系染料、スチルベン系染料、ジアリールメタン系染料、トリアリールメタン系染料、フルオラン系染料、スピロピラン系染料、フタロシアニン系染料、インジゴ系染料、フルギド系染料、ニッケル錯体系染料、及びアズレン系染料が挙げられる。
【００６７】
染料は、具体的には、カラーインデックス番号で以下のものが挙げられるが、これらに限定するものではない。Ｃ．Ｉ．ＳｏｌｖｅｎｔＹｅｌｌｏｗ２、３、７、１２、１３、１４、１６、１８、１９、２１、２５、２５：１、２７、２８、２９、３０、３３、３４、３６、４２、４３、４４、４７、５６、６２、７２、７３、７７、７９、８１、８２、８３、８３：１、８８、８９、９０、９３、９４、９６、９８、１０４、１０７、１１４、１１６、１１７、１２４、１３０、１３１、１３３、１３５、１４１、１４３、１４５、１４６、１５７、１６０：１、１６１、１６２、１６３、１６７、１６９、１７２、１７４、１７５、１７６、１７９、１８０、１８１、１８２、１８３、１８４、１８５、１８６、１８７、１８９、１９０、１９１、Ｃ．Ｉ．ＳｏｌｖｅｎｔＯｒａｎｇｅ１、２、３、４、５、７、１１、１４、２０、２３、２５、３１、４０：１、４１、４５、５４、５６、５８、６０、６２、６３、７０、７５、７７、８０、８１、８６、９９、１０２、１０３、１０５、１０６、１０７、１０８、１０９、１１０、１１１、１１２、１１３、Ｃ．Ｉ．ＳｏｌｖｅｎｔＲｅｄ１、２、３、４、８、１６、１７、１８、１９、２３、２４、２５、２６、２７、３０、３３、３５、４１、４３、４５、４８、４９、５２、６８、６９、７２、７３、８３：１、８４：１、８９、９０、９０：１、９１、９２、１０６、１０９、１１０、１１８、１１９、１２２、１２４、１２５、１２７、１３０、１３２、１３５、１４１、１４３、１４５、１４６、１４９、１５０、１５１、１５５、１６０、１６１、１６４、１６４：１、１６５、１６６、１６８、１６９、１７２、１７５、１７９、１８０、１８１、１８２、１９５、１９６、１９７、１９８、２０７、２０８、２１０、２１２、２１４、２１５、２１８、２２２、２２３、２２５、２２７、２２９、２３０、２３３、２３４、２３５、２３６、２３８、２３９、２４０、２４１、２４２、２４３、２４４、２４５、２４７、２４８、Ｃ．Ｉ．ＳｏｌｖｅｎｔＶｉｏｌｅｔ２、８、９、１１、１３、１４、２１、２１：１、２６、３１、３６、３７、３８、４５、４６、４７、４８、４９、５０、５１、５５、５６、５７、５８、５９、６０、６１、Ｃ．Ｉ．ＳｏｌｖｅｎｔＢｌｕｅ２、３、４、５、７、１８、２５、２６、３５、３６、３７、３８、４３、４４、４５、４８、５１、５８、５９、５９：１、６３、６４、６７、６８、６９、７０、７８、７９、８３、９４、９７、９８、１００、１０１、１０２、１０４、１０５、１１１、１１２、１２２、１２４、１２８、１２９、１３２、１３６、１３７、１３８、１３９、１４３、Ｃ．Ｉ．ＳｏｌｖｅｎｔＧｒｅｅｎ１、３、４、５、７、２８、２９、３２、３３、３４、３５、Ｃ．Ｉ．Ｓｏｌｖｅｎｔ  Ｂｒｏｗｎ１、３、４、５、１２、２０、２２、２８、３８、４１、４２、４３、４４、５２、５３、５９、６０、６１、６２、６３、Ｃ．Ｉ．ＳｏｌｖｅｎｔＢｌａｃｋ３、５、５：２、７、１３、２２、２２：１、２６、２７、２８、２９、３４、３５、４３、４５、４６、４８、４９、５０、Ｃ．Ｉ．ＡｃｉｄＲｅｄ６、１１、２６、６０、８８、１１１、１８６、２１５、Ｃ．Ｉ．Ａｃｉ���Ｇｒｅｅｎ２５、２７、Ｃ．Ｉ．ＡｃｉｄＢｌｕｅ２２、２５、４０、７８、９２、１１３、１２９、１６７、２３０、Ｃ．Ｉ．ＡｃｉｄＹｅｌｌｏｗ１７、２３、２５、３６、３８、４２、４４、７２、７８、Ｃ．Ｉ．ＢａｓｉｃＲｅｄ１、２、１３、１４、２２、２７、２９、３９、Ｃ．Ｉ．ＢａｓｉｃＧｒｅｅｎ３、４、Ｃ．Ｉ．ＢａｓｉｃＢｌｕｅ３、７、９、１７、４１、６６、Ｃ．Ｉ．ＢａｓｉｃＶｉｏｌｅｔ１、３、１８、３９、６６、Ｃ．Ｉ．ＢａｓｉｃＹｅｌｌｏｗ１１、２３、２５、２８、４１、Ｃ．Ｉ．ＤｉｒｅｃｔＲｅｄ４、２３、３１、７５、７６、７９、８０、８１、８３、８４、１４９、２２４、Ｃ．Ｉ．ＤｉｒｅｃｔＧｒｅｅｎ２６、２８、Ｃ．Ｉ．ＤｉｒｅｃｔＢｌｕｅ７１、７８、９８、１０６、１０８、１９２、２０１、Ｃ．Ｉ．ＤｉｒｅｃｔＶｉｏｌｅｔ５１、Ｃ．Ｉ．ＤｉｒｅｃｔＹｅｌｌｏｗ２６、２７、２８、３３、４４、５０、８６、１４２、Ｃ．Ｉ．ＤｉｒｅｃｔＯｒａｎｇｅ２６、２９、３４、３７、７２、Ｃ．Ｉ．ＳｕｌｐｈｕｒＲｅｄ５、６、７、Ｃ．Ｉ．ＳｕｌｐｈｕｒＧｒｅｅｎ２、３、６、Ｃ．Ｉ．ＳｕｌｐｈｕｒＢｌｕｅ２、３、７、９、１３、１５、Ｃ．Ｉ．ＳｕｌｐｈｕｒＶｉｏｌｅｔ２、３、４、Ｃ．Ｉ．ＳｕｌｐｈｕｒＹｅｌｌｏｗ４、Ｃ．Ｉ．ＶａｔＲｅｄ１３、２１、２３、２８、２９、４８、Ｃ．Ｉ．ＶａｔＧｒｅｅｎ３、５、８、Ｃ．Ｉ．ＶａｔＢｌｕｅ６、１４、２６、３０、Ｃ．Ｉ．ＶａｔＶｉｏｌｅｔ１、３、９、１３、１５、１６、Ｃ．Ｉ．ＶａｔＹｅｌｌｏｗ２、１２、２０、３３、Ｃ．Ｉ．ＶａｔＯｒａｎｇｅ２、５、１１、１５、１８、２０、Ｃ．Ｉ．ＡｚｏｉｃＣｏｕｐｌｉｎｇＣｏｍｐｏｎｅｎｔ２、３、４、５、７、８、９、１０、１１、１３、３２、３７、４１、４８、Ｃ．Ｉ．ＲｅａｃｔｉｖｅＲｅｄ８、２２、４６、１２０、Ｃ．Ｉ．ＲｅａｃｔｉｖｅＢｌｕｅ１、２、７、１９、Ｃ．Ｉ．ＲｅａｃｔｉｖｅＶｉｏｌｅｔ２、４、Ｃ．Ｉ．ＲｅａｃｔｉｖｅＹｅｌｌｏｗ１、２、４、１４、１６、Ｃ．Ｉ．ＲｅａｃｔｉｖｅＯｒａｎｇｅ１、４、７、１３、１６、２０、Ｃ．Ｉ．ＤｉｓｐｅｒｓｅＲｅｄ４、１１、５４、５５、５８、６５、７３、１２７、１２９、１４１、１９６、２１０、２２９、３５４、３５６、Ｃ．Ｉ．ＤｉｓｐｅｒｓｅＢｌｕｅ３、２４、７９、８２、８７、１０６、１２５、１６５、１８３、Ｃ．Ｉ．ＤｉｓｐｅｒｓｅＶｉｏｌｅｔ１、６、１２、２６、２７、２８、Ｃ．Ｉ．ＤｉｓｐｅｒｓｅＹｅｌｌｏｗ３、４、５、７、２３、３３、４２、６０、６４、Ｃ．Ｉ．ＤｉｓｐｅｒｓｅＯｒａｎｇｅ１３、２９、３０。これらの染料は、単独で用いる事も、２種類以上組み合わせて用いる事もできる。
【００６８】
着色組成物に用いる透明樹脂は、可視光領域の４００〜７００ｎｍの全波長範囲において透過率が好ましくは８０％以上、より好ましくは９５％以上の樹脂である。透明樹脂には、熱可塑性樹脂、熱硬化性樹脂、及び感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【００６９】
熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００７０】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキル（メタ）アクリレート等の水酸基を有する（メタ）アクリル化合物によりハーフエステル化したものも用いられる。
【００７１】
光架橋剤として用いることのできる重合性モノマーとしては、トリメチロールプロパントリ（メタ）アクリレート、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレートなどの各種アクリル酸エステル及びメタクリル酸エステルなどが代表例に挙げられる。これらは単独または２種以上混合して用いることができ、さらに光硬化性を適正に保つ目的で、必要に応じ、他の重合性モノマー及びオリゴマーを混合して用いることが出来る。
【００７２】
その他の重合性モノマー及びオリゴマーとしては、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシ
ジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。これらについても、単独でまたは２種類以上混合して用いることができる。
【００７３】
着色組成物には、該組成物を紫外線照射により硬化する場合には、光重合開始剤等が添加される。光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられる。これらの光重合開始剤は単独または２種以上混合して用いることができる。光重合開始剤の使用量は、着色組成物の全固形分量を基準として０．５〜５０ｗｔ％が好ましく、より好ましくは３〜３０ｗｔ％である。
【００７４】
さらに増感剤として、トリエタノールアミン、メチルジエタノールアミン、トリイソプロパノールアミン、４-ジメチルアミノ安息香酸メチル、４-ジメチルアミノ安息香酸エチル、４-ジメチルアミノ安息香酸イソアミル、安息香酸２-ジメチルアミノエチル、４-ジメチルアミノ安息香酸２-エチルヘキシル、Ｎ，Ｎ-ジメチルパラトルイジン、４，４'-ビス（ジメチルアミノ）ベンゾフェノン、４，４'-ビス（ジエチルアミノ）ベンゾフェノン、４，４'-ビス（エチルメチルアミノ）ベンゾフェノン等のアミン系化合物を併用することもできる。これらの増感剤は単独または２種以上混合して用いることができる。増感剤の使用量は、光重合開始剤と増感剤の合計量を基準として０．５〜６０ｗｔ％が好ましく、より好ましくは３〜４０ｗｔ％である。
【００７５】
さらに、着色組成物には、連鎖移動剤としての働きをする多官能チオールを含有させることができる。多官能チオールは、チオール基を２個以上有する化合物であればよく、例えば、ヘキサンジチオール、デカンジチオール、１，４-ブタンジオールビスチオプロピオネート、１，４-ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３-メルカプトブチレート）、ペンタエリスリトールテトラキスチオグリコレート、ペンタエリスリトールテトラキスチオプロピオネート、トリメルカプトプロピオン酸トリス（２-ヒドロキシエチル）イソシアヌレート、１，４-ジメチルメルカプトベンゼン、２、４、６-トリメルカプト-ｓ-トリアジン、２-（Ｎ，Ｎ-ジブチルアミノ）-４，６-ジメルカプト-ｓ-トリアジン等が挙げられる。これらの多官能チオールは、単独または２種以上混合して用いることができる。
【００７６】
また必要に応じて含有する熱架橋剤としては、例えば、メラミン樹脂、エポキシ樹脂等が挙げられる。メラミン樹脂としては、アルキル化メラミン樹脂（メチル化メラミン樹脂、ブチル化メラミン樹脂など）、混合エーテル化メラミン樹脂等があり、高縮合タイプであっても低縮合タイプであってもよい。エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。これらは、いずれも単独あるいは２種類以上混合して使用することができる。
【００７７】
着色組成物は、必要に応じて有機溶剤を含有することができる。有機溶剤としては、例えばシクロヘキサノン、エチルセロソルブアセテート、ブチルセロソルブアセテート、１-メトキシ-２-プロピルアセテート、ジエチレングリコールジメチルエーテル、エチルベンゼン、エチレングリコールジエチルエーテル、キシレン、エチルセロソルブ、メチル-ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００７８】
透明基板上への画素の作製方法は、公知のフォトリソ法、印刷法、インクジェット法、エッチング法など何れの方法で作製してもよい。しかし、高精細、分光特性の制御性、及び再現性等を考慮すればフォトリソ法が好ましく、透明な樹脂中に顔料を、光開始剤、重合性モノマーと共に適当な溶剤に分散させた着色組成物を透明基板上に塗布製膜して着色層を形成し、着色層をパターン露光、現像することで一色の画素を形成する工程を各色に繰り返し行ってカラーフィルタを作製する。着色剤となる顔料と透明樹脂を分散させる方法としてはミルベース、３本ロール、ジェットミル等様々な方法があり特に限定されるものではない。
【００７９】
フォトリソ法などの一連の工程を、感光性着色組成物及びパターンを替え、必要な数だけ繰り返すことで必要な色数が組み合わされた着色パターン、すなわち複数色の画素を備えるカラーフィルタ基板を得ることができる。
【実施例】
【００８０】
本発明に係る実施例を、比較例と併せて説明する。実施例は本発明の趣旨を逸脱しない範囲においてこれに限定されるものではない。
【００８１】
［バックライトの作製］
図３の構造の白色ＬＥＤを以下のように作製した。
正及び負の一対の外部電極がインサートされて閉じられた金型内に、筐体の主面に対抗する下面側にあたるゲートから、溶融したポリフタルアミド樹脂を流しこみ、硬化させて筐体を形成した。筐体は、発光素子を収納可能な開口部を有し、この開口部底面から正及び負の外部電極が一方の主面から露出されるように一体的に成形した。
【００８２】
筐体側面から露出した正及び負の外部電極の各アウタリード部は、発光面と反対側の両端部で内部に折り曲げられている。このように形成した開口部の底面に対し、窒化ガリウム系化合物半導体からなる青色ＬＥＤ素子をエポキシ樹脂にてダイボンドし、各外部電極とワイヤにて電気的に接続した。前記青色ＬＥＤ素子は、本発明で用いる白色ＬＥＤの発光スペクトルにおいて第１のピーク波長として発光するものである。
【００８３】
次に、平均粒径５μｍの赤色蛍光体粉末、及び平均粒径５μｍの緑色蛍光体粉末を、各々前述の（赤色発光蛍光体）、（緑色発光蛍光体）の説明で挙げた中から選択して用意し、これらの蛍光体粉末の合計量７０ｗｔ％と、シリコーン樹脂３０ｗｔ％とを混合して透光性樹脂を得た。
【００８４】
こうして得られた透光性樹脂を筐体開口部内に充填し、７０℃から１５０℃で熱処理することにより、シリコーン樹脂を硬化し、白色ＬＥＤ−（１）〜（４）を得た。
【００８５】
白色ＬＥＤ−（１）〜（４）を各々光源とし、図２に示す構造のエッジライト方式のバックライト（１）〜（４）を公知の方法により作製した。バックライト（１）〜（４）の特性を表１に示す。
【表１】
2017044791.tif 000003
【００８６】
得られたバックライト（１）〜（４）
【００８７】
前記バックライト（１）、（２）の、各々の青色の発光強度を１とした相対発光スペクトル強度を図４に、前記バックライト（３）、（４）の、各々の青色の発光強度を１とした相対発光スペクトル強度を図５に示す。
【００８８】
日亜化学（株）の色度ランクｂ７に属する擬似白色ＬＥＤを光源とし、バックライト（５）を作製した。バックライト（５）の、青色の発光強度を１とした相対発光スペクトル強度を図６に示す。
【００８９】
［感光性着色組成物の作製］
実施例、及び比較例のカラーフィルタ基板作製に用いる、着色組成物を生成するための着色剤となる顔料には以下のものを使用した。
赤色用顔料：Ｃ．Ｉ．Ｐｉｇｍｅｎｔ  Ｒｅｄ  ２５４（チバ・スペシャルティ・ケミカルズ社製「イルガーフォーレッド  Ｂ−ＣＦ」）、Ｃ．Ｉ．Ｐｉｇｍｅｎｔ  Ｒｅｄ  １７７（チバ・スペシャルティ・ケミカルズ社製「ＣＲＯＭＯＰＨＴＡＬ  ＲＥＤ  Ａ２Ｂ」）及びＣ．Ｉ．Ｐｉｇｍｅｎｔ  Ｙｅｌｌｏｗ  １５０（バイエル社製「ファンチョンファーストイエロー  Ｙ−５６８８」）
【００９０】
緑色用顔料： Ｃ．Ｉ．Ｐｉｇｍｅｎｔ  Ｇｒｅｅｎ  ５８（大日本インキ化学工業（株）「ＰｈｔｈａｌｏｃｙａｎｉｎｅＧｒｅｅｎ Ａ１１０」）、Ｃ．Ｉ．Ｐｉｇｍｅｎｔ
Ｙｅｌｌｏｗ  １３８（ＢＡＳＦ社製「ＰＡＬＩＯＴＯＬ  ＹＥＬＬＯＷ  Ｋ０  ９６１ＨＤ」、及びＣ．Ｉ．Ｐｉｇｍｅｎｔ  Ｙｅｌｌｏｗ  １５０（バイエル社製「ファンチョンファーストイエロー  Ｙ−５６８８」）
【００９１】
青色用顔料：Ｃ．Ｉ．Ｐｉｇｍｅｎｔ  Ｂｌｕｅ  １５：６（東洋インキ製造（株）製「リオノールブルーＥＳ」）、Ｃ．Ｉ．Ｐｉｇｍｅｎｔ  Ｖｉｏｌｅｔ  ２３（ＢＡＳＦ社製「パリオゲンバイオレット  ５８９０」）
【００９２】
カラーフィルタにおける赤色着色層形成に用いる赤色着色組成物として、表２のような、赤色感光性着色組成物の固形分中の全有機顔料中の顔料比率を有する赤色着色組成物Ａ、Ｂを作製した。
【表２】
2017044791.tif 000004
【００９３】
カラーフィルタにおける緑色着色層形成に用いる緑色着色組成物として、表３のような、緑色感光性着色組成物の固形分中の全有機顔料中の顔料比率を有する緑色着色組成物Ｃ〜Ｈを作製した。
【表３】
2017044791.tif 000005
【００９４】
カラーフィルタにおける青色着色層形成に用いる青色着色組成物として、表４のような、青色感光性着色組成物の固形分中の全有機顔料中の顔料比率を有する青色着色組成物Ｉ〜Ｋを作製した。
【表４】
2017044791.tif 000006
【００９５】
表４の染料Ａは（化学構造式１）〜（化学構造式１０）で表される化合物１〜１０の混合物であるキサンテン染料を用いた。
【化４】
2017044791.tif 000007
染料Ａに含まれる化合物１の化学構造式・・・・（化学構造式１）
【化５】
2017044791.tif 000008
染料Ａに含まれる化合物２の化学構造式・・・・（化学構造式２）
【化６】
2017044791.tif 000009
染料Ａに含まれる化合物３の化学構造式・・・・（化学構造式３）
【化７】
2017044791.tif 000010
染料Ａに含まれる化合物４の化学構造式・・・・（化学構造式４）
【化８】
2017044791.tif 000011
染料Ａに含まれる化合物５の化学構造式・・・・（化学構造式５）
【化９】
2017044791.tif 000012
染料Ａに含まれる化合物６の化学構造式・・・・（化学構造式６）
【化１０】
2017044791.tif 000013
染料Ａに含まれる化合物７の化学構造式・・・・（化学構造式７）
【化１１】
2017044791.tif 000014
染料Ａに含まれる化合物８の化学構造式・・・・（化学構造式８）
【化１２】
2017044791.tif 000015
染料Ａに含まれる化合物９の化学構造式・・・・（化学構造式９）
【化１３】
2017044791.tif 000016
染料Ａに含まれる化合物１０の化学構造式・・・・（化学構造式１０）
【００９６】
［カラーフィルタ基板及び液晶表示装置の作製］
（共通条件）
表２〜４の顔料比率で作製した各々の着色組成物について、着色組成物中の固形分に対する全有機顔料の濃度の上限を５０％、乾燥後膜厚の上限を５．０μｍとして、下記各実施例、比較例で示すバックライトと組み合わせた際に、赤色着色層の色度はｘ＝０．６８０、緑色着色層の色度はｙ＝０．６９０、青色着色層の色度はｙ＝０．０６０となることを目標に、全顔料の濃度、膜厚を調整し、３色カラーフィルタ基板を公知の製造方法にて作製した。全顔料の濃度、膜厚が上限のときもっとも目標に近くなるものについては上限での値とした。尚、前記の色度目標はＤＣＩ仕様に基づいたものである。
【００９７】
（実施例１〜４）
着色組成物として赤色着色組成物はＡを、緑色着色組成物はＣ、Ｆを、青色着色組成物はＩ、Ｊを使用し、上記方法により３色カラーフィルタ基板を作製した。さらに、これらのカラーフィルタ基板とバックライト（１）を組み合わせ液晶表示装置を作製し、実施例１〜４とした。
【００９８】
（実施例５〜８）
着色組成物として赤色着色組成物はＡを、緑色着色組成物はＣ、Ｆを、青色着色組成物はＩ、Ｊを使用し、上記方法により３色カラーフィルタ基板を作製した。さらに、これらのカラーフィルタ基板とバックライト（２）を組み合わせ液晶表示装置を作製し、実施例５〜８とした。
【００９９】
＜比較例１〜４＞
着色組成物として赤色着色組成物はＢを、緑色着色組成物はＤ、Ｅ、Ｇ、Ｈを、青色着色組成物はＫを使用し、上記方法により３色カラーフィルタ基板を作製した。さらに、これらのカラーフィルタ基板とバックライト（１）を組み合わせ液晶表示装置を作製し、比較例１〜４とした。
【０１００】
＜比較例５〜１２＞
着色組成物として赤色着色組成物はＡを、緑色着色組成物はＣ、Ｄ、Ｆ、Ｇを、青色着色組成物はＩ、Ｊを使用し、上記方法により３色カラーフィルタ基板を作製した。さらに、これらのカラーフィルタ基板とバックライト（３）を組み合わせ液晶表示装置を作製し、比較例５〜１２とした。
【０１０１】
＜比較例１３〜２０＞
着色組成物として赤色着色組成物はＡを、緑色着色組成物はＣ、Ｅ、Ｆ、Ｈを、青色着色組成物はＩ、Ｊを使用し、上記方法により３色カラーフィルタ基板を作製した。さらに、これらのカラーフィルタ基板とバックライト（４）を組み合わせ液晶表示装置を作製し、比較例１３〜２０とした。
【０１０２】
＜比較例２１〜２４＞
着色組成物として赤色着色組成物はＡを、緑色着色組成物はＣ、Ｈを、青色着色組成物はＩ、Ｊを使用し、上記方法により３色カラーフィルタ基板を作製した。さらに、これらのカラーフィルタ基板とバックライト（５）を組み合わせ液晶表示装置を作製し、比較例２１〜２４とした。
【０１０３】
＜評価項目＞
（バックライト）
表１において、４４０ｎｍ以上４７０ｎｍ以下に第１のピーク波長、５２０ｎｍ以上５５０ｎｍ以下に第２のピーク波長、６１０ｎｍ以上７００ｎｍ以下に第３のピーク波長と第４のピーク波長があり、第１のピーク波長から第２のピーク波長までの間隔が８５ｎｍ以上９０ｎｍ以下である場合を〇、これらの条件を一つでも満たさない場合を×とした。
【０１０４】
（着色組成物顔料比率）
表２において、赤色着色組成物が、ＰＲ２５４とＰＲ１７７を含み、かつ顔料比率としてＰＲ２５４が６０％以上、ＰＲ１７７が３０％以下である場合を〇、そうでない場合を×とした。
表３において、緑色着色組成物が、ＰＧ５８及びＰＹ１３８を含み、かつ顔料比率としてＰＧ５８が４０％以上６５％以下である場合、
若しくはＰＧ５８及びＰＹ１５０を含み、かつ顔料比率としてＰＧ５８が６０％以上８０％以下である場合を〇、そうでない場合を×とした。
表４において、青色着色組成物が、ＰＢ１５：６を含み、かつ顔料比率としてＰＢ１５：６が８０％以上である場合を〇、そうでない場合を×とした。
【０１０５】
（色度値）
作製した各々の液晶表示装置を顕微分光測光装置ＯＳＰ−２０００（オリンパス光学工業社製）を使用して、赤色画素、緑色画素、青色画素の色度、明度を測定した。
赤色着色層色度値が  ０．３１４＜ｙ＜０．３２７  かつ  ｘ＞０．６６６  となった場合を〇、そうでないものを×とした。
緑色着色層色度値が  ０．２６０＜ｘ＜０．２７０  かつ  ｙ＞０．６７６  となった場合を〇、そうでないものを×とした。
青色着色層色度値が  ｘ＜０．１５５  かつ  ｙ＜０．０６１８  となった場合を〇、そうでないものを×とした。
【０１０６】
上記の評価基準の理由を述べる。ＣＤＩ仕様の色度座標を図示すると、図７のようになる。図７で実線は、３色を結ぶ線分であり、破線はそれらを延長した補助線である。ここで、ＣＤＩ仕様からずれた場合の許容範囲と色再現域の関係を考えると、赤（Ｒ）においては、ｙ座標は上下限の許容範囲を考慮すべきと考えられるが、ｘ座標については大きくなる方法へのずれは色再現域を広げる方向である。従って、Ｒのｘ座標については下限を考慮すればよいと考えられる。
【０１０７】
同様に緑（Ｇ）においては、ｘ座標は上下限の許容範囲を考慮すべきと考えられるが、ｙ座標については大きくなる方法へのずれは色再現域を広げる方向である。従って、Ｇのｙ座標については下限を考慮すればよいと考えられる。
【０１０８】
青（Ｂ）においては、ｘ、ｙ座標ともに小さくなる方法へのずれは色再現域を広げる方向である。従って、Ｂのｘ、ｙ座標についてはいずれも上限を考慮すればよいと考えられる。
【０１０９】
上記の判定基準は、前記の考慮すべき上下限、上限、下限を、Ｒ、Ｇについてはいずれも上下限はＣＤＩ仕様値の±２％未満、下限は−２％未満のずれを〇、それより大きいずれを×とし、Ｂの上限については、ＣＤＩ仕様値（分母）が小さいため、３％未満のずれを〇、それより大きいずれを×と判定するよう、許容範囲を数値化したものである。
【０１１０】
＜評価結果＞
実施例１〜８の作製条件と評価結果をまとめて表５に、同じく比較例１〜４をまとめて表
６に、比較例５〜１２をまとめて表７に、比較例１３〜２０をまとめて表８に、比較例２１〜２４をまとめて表９に示す。
【表５】
2017044791.tif 000017
【０１１１】
実施例１〜８のまとめ
【表６】
2017044791.tif 000018
【０１１２】
比較例１〜４のまとめ
【表７】
2017044791.tif 000019
【０１１３】
比較例５〜１２のまとめ
【表８】
2017044791.tif 000020
【０１１４】
比較例１３〜２０のまとめ
【表９】
2017044791.tif 000021
【０１１５】
比較例２１〜２４のまとめ
【０１１６】
表５の実施例に示すように、バックライトとカラーフィルタの着色層が、本発明の請求項で規定する条件を満たす場合、ＤＣＩ仕様に適合する高色再現性の達成が可能である。また、表６、７、８、９の比較例に示すように、バックライトとカラーフィルタの着色層が、本発明の請求項で規定する条件から外れている場合、ＤＣＩ仕様への適合は困難である。
【０１１７】
以上、示したように、本発明の液晶表示装置はＤＣＩ仕様に適合可能な高色再現性を有する。また、本発明の液晶表示装置に用いるＬＥＤバックライトは青色ＬＥＤに赤色蛍光体、緑色蛍光体を組み合わせるので、３色ＬＥＤに比較し、低コストで作製することができる。
【符号の説明】
【０１１８】
１  ・・・  カラーフィルタ基板
２  ・・・  液晶層
３  ・・・  ＴＦＴアレイ基板
４  ・・・  バックライト
５  ・・・  液晶パネル
７  ・・・  カラーフィルタ
８  ・・・  オーバーコート
９、１０、３１・・・白色ＬＥＤ
１１  ・・・  偏光フィルム
１２  ・・・  接着層
１３、３３  ・・・  導光板
１４、３４  ・・・  反射板
１５  ・・・  基板
１６  ・・・  ＴＦＴアレイ部
１７  ・・・  基板
２０  ・・・  液晶表示装置
３２  ・・・  基板
３５  ・・・  金属フレーム（又は樹脂枠）
３６  ・・・  拡散シート
３７、３８  ・・・  プリズムシート
５１  ・・・  発光素子搭載筐体
５２  ・・・  発光素子
５３  ・・・  発光蛍光体
５４  ・・・  透光性樹脂
５５  ・・・  第１のワイヤ
５６  ・・・  第１の外部電極
５７  ・・・  第２のワイヤ
５８  ・・・  第２の外部電極
５９  ・・・  光反射材
６０  ・・・  白色ＬＥＤ
【図１】
2017044791.tif 000022
【図２】
2017044791.tif 000023
【図３】
2017044791.tif 000024
【図７】
2017044791.tif 000025
【図４】
2017044791.tif 000026
【図５】
2017044791.tif 000027
【図６】
2017044791.tif 000028